(57)【特許請求の範囲】
【請求項１】
接着性細胞を細胞培養容器に播種して細胞集合体を製造する方法であって、
前記細胞培養容器が、前記接着性細胞に対して低接着性を有する培養面を有し、
細胞充填率が１００％以上となるように前記細胞を前記培養面上に播種する工程、及び播種した前記細胞を培養して前記細胞集合体を形成する工程を含み、
形成された前記細胞集合体が、前記培養面から自然に剥離しており、
前記低接着性を有する培養面は、以下に記載される方法に従って測定される細胞接着率が１０．０％以下である培養面である、細胞集合体の製造方法：
細胞接着率の測定方法：対象細胞を、１．０×１０３ｃｅｌｌｓ／ｃｍ２〜１．０×１０５ｃｅｌｌｓ／ｃｍ２の範囲の播種密度で培養面上に播種し、次に、対象細胞を５時間培養し、培養後、培地を除去し、培養容器をバッファーで洗浄し、その後、培養面上の接着細胞数を接着細胞数としてカウントし、そして、細胞接着率（％）を、式［（接着細胞数／細胞播種数）×１００］によって算出する。
【請求項２】
細胞充填率が、１３０％以上である、請求項１に記載の細胞集合体の製造方法。
【請求項３】
複数の接着性細胞を含むスフェロイドを細胞培養容器に播種して細胞集合体を製造する方法であって、
前記細胞培養容器が、前記接着性細胞に対して低接着性を有する培養面を有し、
スフェロイド充填率が１００％以上となるように前記スフェロイドを前記培養面上に播種する工程、及び播種した前記スフェロイドを培養して前記細胞集合体を形成する工程を含み、
形成された前記細胞集合体が、前記培養面から自然に剥離しており、
前記低接着性を有する培養面は、以下に記載される方法に従って測定される細胞接着率が１０．０％以下である培養面である、細胞集合体の製造方法：
細胞接着率の測定方法：対象細胞を、１．０×１０３ｃｅｌｌｓ／ｃｍ２〜１．０×１０５ｃｅｌｌｓ／ｃｍ２の範囲の播種密度で培養面上に播種し、次に、対象細胞を５時間培養し、培養後、培地を除去し、培養容器をバッファーで洗浄し、その後、培養面上の接着細胞数を接着細胞数としてカウントし、そして、細胞接着率（％）を、式［（接着細胞数／細胞播種数）×１００］によって算出する。
【請求項４】
スフェロイド充填率が、１２０％以上である、請求項３に記載の細胞集合体の製造方法。
【請求項５】
前記接着性細胞に遠心力又は押圧力を掛けながら培養を行う工程、及び前記接着性細胞を加圧してから培養を行う工程を含まない、請求項１〜４のいずれか１項に記載の細胞集合体の製造方法。
【請求項６】
前記培養面を構成する基材が、ポリジメチルシロキサンである、請求項１〜５のいずれか１項に記載の細胞集合体の製造方法。
【請求項７】
前記培養面の表面が、ポリエチレングリコール、ポリアクリルアミド、ポリヒドロキシエチルメタクリレート又はＭＰＣポリマーで修飾されている、請求項１〜６のいずれか１項に記載の細胞集合体の製造方法。
【発明の詳細な説明】
【技術分野】
【０００１】
本発明は、細胞集合体の製造方法に関する。
【背景技術】
【０００２】
再生医療技術の一つとして、細胞を移植する手法がある。移植のための細胞の形態としては、細胞をシート状に培養して得られる細胞シートが挙げられる。細胞シートは、細胞間結合で細胞同士が連結されたシート状の細胞集合体である。また、細胞シートはシャーレなどの支持体上で細胞培養を行うことにより形成することができる。
【０００３】
例えば、特許文献１では、温度応答性ポリマーによって表面が修飾された培養基材上で細胞を培養し、形成された細胞シートを低温処理によって剥離する細胞シートの製造方法が開示されている。一般的に、基材上で形成された細胞シートは接着分子などを介して基材表面と強固に結合しているため、細胞間の結合を壊さずに基材から細胞シートを剥離することは容易ではない。しかし、特許文献１に記載の方法によると、基材上に形成された細胞シートに対して酵素処理を行わずに、温度の調節によって細胞シートを回収し得るとされている。
【０００４】
また一方で、特許文献２には、血清要求性の細胞種を用いてシート状の細胞培養物を得る方法が開示されている。特許文献２に記載の方法は、血清で被覆された培養基材上に細胞を播種する工程、及び細胞を培養してシート状の細胞培養物を形成する工程を含む。特許文献２の方法によると、臨床への適用に障害となり得る製造工程由来の不純物成分を含まない良質な細胞培養物を回収し得るとされている。
【先行技術文献】
【特許文献】
【０００５】
【特許文献１】特開２０１２−２０１４５号公報
【特許文献２】特開２０１５−１７１３８２号公報
【発明の概要】
【発明が解決しようとする課題】
【０００６】
一般的に、細胞シートなどの細胞集合体の製造に用いられる培養容器における培養面は、細胞が接着して伸展し易い基材が用いられるため、基材上で形成された細胞集合体は接着分子などを介して基材表面と強固に結合している。そこで、上述のように、特許文献１では、温度応答性ポリマーを用いて培養基材の培養面を修飾し、温度の調節によって細胞シートを回収している。しかし、特許文献１に記載の方法では、温度応答性ポリマーを基材表面に被覆する工程が必要となるため、製造コストが高くなる。また、当該方法は低温処理工程を必要とするため、工程が煩雑である。さらに、温度応答性ポリマーとして用いられるポリＮ−イソプロピルアクリルアミドのモノマーには神経毒性があり、基材上にモノマーが残存する可能性や、温度応答性ポリマーの一部が細胞シート中へ取り込まれる可能性がある。
【０００７】
また、特許文献２では、細胞シートと基材表面との接着については特に考慮されておらず、特許文献２に記載の方法は、シート状細胞培養物を回収するために、温度や光などの刺激応答性材料で表面が処理された基材を利用すること及び／又は酵素処理を用いることが前提とされている。そのため、特許文献２に記載の方法では、細胞シートの製造工程が煩雑となる。
【０００８】
そこで、本発明の目的は、容易に回収可能な細胞集合体を形成することができる細胞集合体の製造方法を提供することである。すなわち、本発明の目的は、温度処理や酵素処理などの特段の処理を施さなくとも容易に回収可能な細胞集合体を形成することができる細胞集合体の製造方法を提供することである。
【課題を解決するための手段】
【０００９】
本発明者らは、低細胞接着性を有する培養面を有する細胞培養容器を用い、かつ所定の細胞充填率又はスフェロイド充填率が１００％以上となるように細胞又はスフェロイドを培養面上に播種することにより、容易に回収することができる細胞集合体を形成することができることを見出し、本発明に至った。
【００１０】
本発明の態様は、以下の通りに記載することができる。
（１）  細胞を細胞培養容器に播種して細胞集合体を製造する方法であって、
前記細胞培養容器が、前記細胞に対して低接着性を有する培養面を有し、
細胞充填率が１００％以上となるように前記細胞を前記培養面上に播種する工程、及び播種した前記細胞を培養して前記細胞集合体を形成する工程を含む、細胞集合体の製造方法。
（２）  複数の細胞を含むスフェロイドを細胞培養容器に播種して細胞集合体を製造する方法であって、
前記細胞培養容器が、前記細胞に対して低接着性を有する培養面を有し、
スフェロイド充填率が１００％以上となるように前記スフェロイドを前記培養面上に播種する工程、及び播種した前記スフェロイドを培養して前記細胞集合体を形成する工程を含む、細胞集合体の製造方法。
（３）  前記培養面を構成する基材が、ポリジメチルシロキサンである、（１）又は（２）に記載の細胞集合体の製造方法。
（４）  前記培養面の表面が、ポリエチレングリコール、ポリアクリルアミド、ポリヒドロキシエチルメタクリレート又はＭＰＣポリマーで修飾されている、（１）乃至（３）のいずれか１つに記載の細胞集合体の製造方法。
（５）  形成された前記細胞集合体が、前記培養面から自然に剥離している、（１）乃至（４）のいずれか１つに記載の細胞集合体の製造方法。
【発明の効果】
【００１１】
本発明により、容易に回収可能な細胞集合体を形成することができる細胞集合体の製造方法を提供することができる。すなわち、本発明により、温度処理や酵素処理などの特段の処理を施さなくとも容易に回収可能な細胞集合体を形成することができる細胞集合体の製造方法を提供することができる。
【図面の簡単な説明】
【００１２】
【図１】本発明で用いることができる細胞培養容器の構成例を説明するための概略断面図である。
【図２】本発明で用いることができる細胞培養容器の構成例を説明するための概略断面図である。
【図３】本実施形態の工程例を説明するための概略断面図である。
【図４】本実施例で用いた細胞培養容器Ａのモールドの作製工程を説明するための模式的斜視図である。
【図５】本実施例で用いた細胞培養容器Ｄのモールドの形状を説明するための模式図である。
【図６】実施例１で得られたシート状の細胞集合体を示す写真である。
【図７】比較例１で得られた細胞の凝集塊を示す写真である。
【図８】実施例５で得られたファイバー状の細胞集合体を示す写真である。
【図９】比較例５で得られた細胞の凝集塊を示す写真である。
【図１０】実施例６及び７で得られた細胞集合体におけるアルブミン産生能の結果を示すグラフである。
【発明を実施するための形態】
【００１３】
本発明は、細胞又は複数の細胞を含むスフェロイドを細胞培養容器に播種して細胞集合体を製造する方法である。また、本発明において、前記細胞培養容器が、前記細胞に対して低接着性を有する培養面を有する。また、本発明は、所定の細胞充填率又はスフェロイド充填率が１００％以上となるように前記細胞又は前記スフェロイドを前記培養面上に播種する工程、及び播種した前記細胞又は前記スフェロイドを培養して前記細胞集合体を形成する工程を含む。本発明の製造方法により、容易に回収可能な細胞集合体を形成することができる。
【００１４】
本発明の第一の実施形態は、細胞を細胞培養容器に播種して細胞集合体を製造する方法であって、前記細胞培養容器が、前記細胞に対して低接着性を有する培養面を有し、細胞充填率が１００％以上となるように前記細胞を前記培養面上に播種する工程、及び播種した前記細胞を培養して前記細胞集合体を形成する工程を含む、細胞集合体の製造方法である。
【００１５】
本発明の第二の実施形態は、複数の細胞を含むスフェロイドを細胞培養容器に播種して細胞集合体を製造する方法であって、前記細胞培養容器が、前記細胞に対して低接着性を有する培養面を有し、スフェロイド充填率が１００％以上となるように前記スフェロイドを前記培養面上に播種する工程、及び播種した前記スフェロイドを培養して前記細胞集合体を形成する工程を含む、細胞集合体の製造方法である。
【００１６】
以下、本発明のこれらの実施形態について説明する。
【００１７】
本発明において、細胞に対して低接着性を有する培養面を備える細胞培養容器を用いる。本明細書において、細胞培養容器の内部において、細胞又はスフェロイドが播種されて細胞集合体が形成される面を「培養面」と称す。使用される細胞培養容器における培養面は、該培養面は、細胞集合体を形成させるのに用いる細胞又はスフェロイド中の細胞（以下、対象細胞とも称す）に対して低接着性（以下、低細胞接着性とも称す）を有する。低細胞接着性とは、細胞が接着し難い性質を指し、細胞シートの形成方法に一般的に用いられている基材、具体的には細胞培養用ポリスチレン（例えば、商品名：Ｆａｌｃｏｎセルカルチャーディッシュ、メーカー：Ｃｏｒｎｉｎｇ）の表面よりも低い細胞接着性を有することを言う。また、低細胞接着性は、非細胞接着性を含む概念である。容器の培養面が低細胞接着性を有するかどうかは、当業者であれば、本発明の効果又は容器の材質や培養面の表面処理を考慮することにより、容易に判断することができる。例えば、培養面に低細胞接着性を付与する化学的表面処理としては、親水性ポリマーによる表面修飾が挙げられる。親水性ポリマーとしては、ＰＥＧ（ポリエチレングリコール）、ＰＡＡ（ポリアクリルアミド）、ｐＨＥＭＡ（ポリヒドロキシエチルメタクリレート）、ＭＰＣポリマー（ＭＰＣ（例えば、2-メタクリロイルオキシエチルホスホリルコリン）の（共）重合体）が好ましく挙げられる。ＭＰＣポリマーは、コンタクトレンズや人工血管などに使われている生体適合性の高い樹脂である。例えば、細胞培養に一般的に用いられているポリスチレンやガラスの表面をＰＥＧなどの親水性ポリマーで修飾することにより、低細胞接着性を有する培養面を形成することができる。当業者は、細胞培養容器の培養面が低細胞接着性を有するかどうかを、基材の種類、表面処理、カタログの説明などから容易に把握することができる。また、細胞培養に一般的に用いられていない材質の基材であっても、化学的表面処理によって低細胞接着性を有する培養面を備える基材として用いることができる。例えば、アクリル樹脂（具体的にはポリメチルメタクリレート）をＰＥＧなどの親水性
ポリマーで化学修飾することにより、低細胞接着性を有する培養面を形成することができる。
【００１８】
低細胞接着性を有する培養面を有する市販の細胞培養容器としては、例えば、ポリスチレン製細胞培養ディッシュ（商品名；ＥＺ−ＢｉｎｄＳｈｕｔ、メーカー名；ＩＷＡＫＩ、リン脂質ポリマー処理）、ポリスチレン製細胞培養ディッシュ（商品名；Ｎｕｎｃｌｏｎ  Ｓｐｈｅｒａ、メーカー名；ＴｈｅｒｍｏＳｃｉｅｎｔｉｆｉｃ  Ｎｕｎｃ、リン脂質ポリマー処理）、ポリスチレン製細胞培養ディッシュ（商品名；超低接着表面培養容器、メーカー名；Ｃｏｒｎｉｎｇ、ハイドロゲルコーティング処理）、ポリスチレン製細胞培養ディッシュ（商品名；ハイドロセル、メーカー名；セルシード、超親水性ポリマー処理）などを挙げることができる。
【００１９】
なお、培養面の細胞接着性は、培養面を構成する基材（以下、培養面構成基材とも称す）の材料、培養面構成基材に施される化学的表面処理、又は培養面構成基材の材料と対象細胞との相性などによって変化する可能性がある。
【００２０】
本発明において、低細胞接着性を有する培養面とは、以下に記載される方法に従って測定される所定の細胞接着率が２０．０％以下である培養面であることが好ましい。この範囲の細胞接着率は、一般的な細胞集合体の形成方法における細胞接着率よりも低い。培養面の細胞接着率は、より好ましくは１５．０％以下であり、さらに好ましくは１０．０％以下であり、特に好ましくは５．０％以下（非細胞接着性）である。
【００２１】
細胞接着率の測定方法：まず、対象細胞を、１．０×１０３ｃｅｌｌｓ／ｃｍ２〜１．０×１０５ｃｅｌｌｓ／ｃｍ２（例えば１．０×１０４ｃｅｌｌｓ／ｃｍ２）の範囲の播種密度で培養面上に播種する。播種密度に関しては、培養面上で細胞がコンフルエントに到達した際に存在する密度よりも少ない播種密度に設定する。また、播種溶液中の細胞濃度は１．０×１０３ｃｅｌｌｓ／ｃｍ３〜１．０×１０６ｃｅｌｌｓ／ｃｍ３であることが好ましい。次に、対象細胞の培養における通常の条件（例えば、３７℃、約５％のＣＯ２濃度、静置）下で培養する。培養時間は、例えば、１〜１０時間であり、好ましくは２〜８時間であり、より好ましくは４〜６時間であり、特に好ましくは５時間である。培養後、培地を除去し、培養容器をバッファー（例えばＰＢＳバッファー）で洗浄する。その後、培養面上の接着細胞数をカウントし、得られた細胞数を接着細胞数と定義する。そして、細胞接着率（％）を、式：［（接着細胞数／細胞播種数）×１００］によって算出する。接着細胞数の計測方法としては、例えば、接着細胞をトリプシン処理して培養面から剥離させた後、培地で細胞懸濁液を調製し、血球計算盤で細胞数をカウントする方法が挙げられる。
【００２２】
細胞接着率の測定において、細胞を培養する培地及び外部環境（例えば、温度、湿度、光周期又はＣＯ２濃度）等の培養条件は、使用される細胞の種類に基づき、当該技術分野で通常使用される培養条件を適宜選択することができる。細胞接着率及び倍加時間の測定において、実際に細胞集合体を形成するための培養条件と同様の条件を採用することが好ましい。
【００２３】
本発明の第一の実施形態において、細胞充填率が１００％以上となるように細胞を培養面上に播種する。細胞充填率（％）は、式：［（細胞断面積×播種細胞数／培養面面積）×１００］で表される。細胞断面積とは、液中に存在する接着していない細胞（浮遊している細胞）における最大断面積（細胞の断面のうち面積が最大となる断面の断面積）である。通常、細胞は液中で球状であるため、細胞断面積は、一般的に、細胞の中心を通る断面の面積である。細胞充填率の測定において使用する液は、好ましくは細胞集合体の製造（培養工程）に用いる培養液である。細胞の直径は、液中の細胞を顕微鏡で観察すること
により測定することができる。同一種類の各細胞は、液中においてほぼ同じ径を有するため、複数の細胞の径を測定する必要はないが、好ましくは１０〜１００個の細胞の平均径を用いて細胞断面積を算出する。以下の表に、例として、細胞の直径と細胞充填率が１００％となる細胞播種密度との関係を示す。
【００２４】
【表１】
0006678520.tif 000002
【００２５】
第一の実施形態における細胞の播種密度は、従来の一般的な細胞集合体の形成方法における播種密度よりも大きい。従来の一般的な方法では、細胞を培養面に播種して細胞を培養面に接着させた後、培養により細胞を増殖させ、コンフルエントに到達させる（なお、本明細書において、「コンフルエント」とは、細胞が培養面を覆った状態を言う）。しかし、この方法では、培養面と細胞シートとの接着が強いため、細胞シートの剥離には酵素処理や温度処理などが必要となる。一方、本発明では、細胞充填率が１００％以上となるように細胞を低細胞接着性を有する培養面上に播種する。この細胞充填率は、播種した際に、すでにコンフルエントに到達する播種密度である。本発明では、このような高い播種密度で低細胞接着性を有する培養面上に細胞を播種することにより、細胞同士の接着が進んで細胞集合体を形成できることを見出した。このような条件で細胞を培養した場合、細胞と培養面との接着よりも細胞同士の接着が進むため、細胞集合体と培養面との間の接着力が弱くなる。したがって、得られる細胞集合体は、温度処理や酵素処理などの特段の処理を施さなくとも容易に回収することができる。細胞と培養面との接着よりも細胞同士の接着が進む理由は、以下のように推測される。まず、低細胞接着性を有する培養面上では細胞の培養面への接着性が低く、細胞の伸展及び増殖が抑制される傾向がある。そして、本発明では、高い播種密度で細胞を培養面上に播種しているため、細胞間組織の形成を促進することができる。その結果、細胞と培養面との接着よりも細胞同士の接着が進んで細胞集合体が形成されるものと推測される。なお、このような推測は、本発明を限定するものではない。
【００２６】
細胞充填率は、好ましくは、１３０％以上であり、より好ましくは１５０％以上であり、さらに好ましくは２００％以上である。細胞充填率を大きくすれば、厚みの増した及び／又は大きいサイズの細胞集合体又は強度に優れた細胞集合体を得られ易くなる。また、細胞充填率の上限は、特に制限されるものではないが、細胞充填率を大きくしすぎると、細胞集合体の内側に存在する細胞に酸素若しくは栄養などを供給し難くなる場合がある。このような観点から、細胞充填率は、好ましくは１０００％以下であり、より好ましくは８００％以下であり、さらに好ましくは６００％以下である。
【００２７】
また、本発明の第二の実施形態において、スフェロイド充填率が１００％以上となるようにスフェロイドを培養面上に播種する。スフェロイド充填率（％）とは、式：［（スフェロイド断面積×播種スフェロイド数／培養面面積）×１００］で表される。スフェロイド断面積とは、液中に存在するスフェロイドにおける最大断面積（スフェロイドの断面の
うち面積が最大となる断面の断面積）である。用いるスフェロイドの形状は特に制限されるものではないが、球状であることが好ましい。球状のスフェロイドは、例えば、特許第４３３２６５３号明細書及び特許第４５７６５３９号明細書に記載の方法に従って作製することができる。スフェロイド充填率の測定において使用する液は、好ましくは細胞集合体の製造（培養工程）に用いる培養液である。スフェロイドの直径は、液中のスフェロイドを顕微鏡で観察することにより測定することができる。複数のスフェロイドの最大断面積を求め、その平均値を上記式のスフェロイド断面積として用いることが好ましく、例えば、１０〜１００個のスフェロイドの平均最大断面積を上記式のスフェロイド断面積として用いることができる。
【００２８】
第二の実施形態において、スフェロイドを高い播種密度で低細胞接着性を有する培養面上に播種することにより、容易に回収可能な細胞集合体を形成することができる。スフェロイドを用いることにより、細胞を用いる場合よりも高い密度で細胞を播種し易くなる。また、スフェロイド内である程度の細胞間組織が形成されているため、スフェロイド播種後の培養時間を短縮できる場合がある。また、培養時間を短くすることができるため、大きなサイズの細胞集合体を作製し易くなる。なお、培養面に接したスフェロイドは、一旦その形状を解く場合もある。第一の実施形態と同様に、細胞と培養面との接着よりも細胞間の接着が進むため、細胞集合体と培養面との間の接着力が弱くなる。
【００２９】
スフェロイド充填率は、好ましくは、１２０％以上であり、より好ましくは１４０％以上である。スフェロイド充填率を大きくすれば、厚みの増した及び／又は大きいサイズを有する細胞集合体又は強度に優れた細胞集合体を得られ易くなる。また、スフェロイド充填率の上限は、特に制限されるものではないが、スフェロイド充填率を大きくしすぎると、スフェロイド集合体の内側に存在する細胞に酸素若しくは栄養などを供給し難くなる場合がある。このような観点から、スフェロイド充填率は、好ましくは１０００％以下であり、より好ましくは８００％以下であり、さらに好ましくは６００％以下である。
【００３０】
スフェロイドの平均粒径は、特に制限されるものではないが、例えば、４０〜８００μｍであり、好ましくは５０〜５００μｍであり、より好ましくは１００〜２００μｍである。スフェロイド平均粒径を大きくすれば、大きいサイズの細胞集合体又は強度に優れた細胞集合体を得られ易くなる。
【００３１】
得られる細胞集合体は、培養面に接着していても、接着していなくてもよい。細胞集合体が培養面に接着していても、その培養面への接着力は弱いため、例えば、細胞集合体に意図的な揺動やピペッティングによって水流を与えることにより、細胞集合体を培養面から容易に剥離することができる。また、ピンセットなどの器具を用いて細胞集合体の端部を摘まんで容易に剥離することもできる。ピペッティング操作により溶液とともに吸いこむことも可能である。回収に用いる器具や機材は、細胞集合体の形状や用途に合わせて適宜選択することができる。また、本発明において、一つの培養面上に一つの細胞集合体が得られることが好ましい。また、得られる細胞集合体は、隙間なく細胞同士が接着及び／又は凝集化した構造を有することが好ましい。また、本発明の好ましい実施形態においては、形成された細胞集合体が自然に培養面から剥離する。「自然に培養面から剥離する」とは、形成された細胞集合体が、静置状態で何の操作もせず或いは培養時の容器の振とうにより生じる水流によって細胞集合体が培養面から剥がれることを言う。これは、細胞の培養により細胞間組織の形成が進むに従って、細胞間に働く収縮力が細胞集合体と培養面との間の接着力よりも強くなり、細胞集合体が培養面から自然に剥離するためと考えられる。そのため、本発明の好ましい実施形態によれば、損傷が極めて少ない細胞集合体を得ることができる。
【００３２】
また、本発明の細胞集合体の製造方法は、得られる細胞集合体を容易に回収することが
できる利点以外にも、細胞又はスフェロイドの細胞充填率を増やすことで、厚みの増した及び／又は大きいサイズの細胞集合体及び／又は強度に優れた細胞集合体を容易に作製することができる利点を有する。そのため、従来のように、使用前に複数の細胞シートを重ね合わせて積層体を作製する作業も不要となる。
【００３３】
細胞集合体は、細胞間を接着する細胞外マトリクスを細胞が形成することによって形成される。細胞集合体の形状は、特に制限されるものではなく、例えば、シート状、ファイバー状、リング状などが挙げられる。例えば、ファイバー状の細胞集合体を、所定の径を有する棒の外周面に巻くことにより、チューブ状の細胞集合体を形成することができる。また、リング状の細胞集合体を重ねることによってもチューブ状の細胞集合体を形成することもできる。チューブ状の細胞集合体は、移植用血管組織に使用することも考え得る。
【００３４】
細胞培養容器の形状は、特に制限されるものではない。細胞培養容器の形状は、ディッシュ型、プレート型又はフラスコ型などの当該技術分野で通常使用される形状であり得る。底部表面の略全体が低細胞接着性を有する培養面である細胞培養容器を用いることが好ましい。細胞培養容器の前記培養面以外の内壁も、低細胞接着性（さらに好ましくは非細胞接着性）を有することが好ましい。なお、容器の形状及び培養面の形状は、所望の細胞集合体の形状を考慮して適宜選択することができる。
【００３５】
培養面を構成する基材（培養面構成基材とも称す）の材料は、特に制限されるものではなく、例えば、ガラス又はプラスチックを用いることができる。プラスチックとしては、例えば、ポリスチレン、ポリプロピレン、ポリ塩化ビニル、ポリエチレン、環状ポリオレフィン、ポリエチレンテレフタレート、ポリカーボネート、シリコーン樹脂、又はアクリル樹脂が挙げられる。これらのうち、汎用性の観点から、ガラス又はポリスチレンが好ましい。特に、ポリジメチルシロキサン（ＰＤＭＳ）は、材料自体が低細胞接着性を有する傾向があり、また、酸素透過性及び細胞毒性の点で優れているため、好ましい。アクリル樹脂としては、汎用性の観点から、ポリメチルメタクリレート（ＰＭＭＡ）が好ましい。ポリメチルメタクリレートは、ＰＥＧ、ＰＡＡ、ＭＰＣポリマー、ｐＨＥＭＡ（ポリヒドロキシエチルメタクリレート）による表面修飾により、表面を低細胞接着性とすることができる。また、培養面構成基材の材料は、細胞の種類を考慮して、適宜選択することができる。
【００３６】
培養面構成基材には、細胞接着性を低くするため、化学的表面処理を施すことができる。化学的表面処理としては、例えば、ＵＶオゾン処理、電子線照射処理、又はレーザー処理などが挙げられる。また、基材表面に、ＰＥＧ、ＰＡＡ、ＭＰＣポリマー、ｐＨＥＭＡといった細胞接着を抑制する高分子を固定化することにより、基材表面を低細胞接着性とすることもできる。
【００３７】
培養面の静的水接触角は、好ましくは７０°以上であり、より好ましくは９０°以上である。このような疎水的な領域では、一般的に細胞の接着が抑制される傾向がある。また、静的水接触角は、好ましくは４０°以下であり、より好ましくは３０°以下である。このような親水的な領域においても、一般的に細胞の接着は抑制される傾向がある。静的水接触角は、温度２５℃、湿度３０％、大気圧下で、マイクロシリンジから水を滴下して１分以内に接触角測定器を用いて測定した値を用いることができる。また、接触角測定器としては、例えば、協和界面科学（株）製ＣＡ−Ｚ型を用いることができる。
【００３８】
本実施形態で用いられる細胞培養容器の構成について、図１を参照して説明する。図１は、ディッシュ型の形態を有する本実施形態の細胞培養容器を示す概略断面図である。図１（Ａ）に示される細胞培養容器は、プラスチックなどの基材から構成されるディッシュ型の容器２を有し、該容器２の底面（培養面）１は、化学的表面処理により低細胞接着性
を付与されている。図１（Ｂ）に示される細胞培養容器は、プラスチックなどの基材から構成されるディッシュ型の容器２の底面上に、培養面１を構成する培養面構成基材３が配置されている。図１（Ｃ）に示される細胞培養容器は、プラスチックなどの基材から構成される側壁（円筒状部材）に、培養面１を構成する培養面構成基材３が配置されている。培養面構成基材は、その材料自体が低細胞接着性を有してもよく、または、化学的表面処理により低細胞接着性が付与されていてもよい。材料自体が低細胞接着性を有する材料としては、例えば、ＰＤＭＳが挙げられる。容器の形状は、特に制限されるものではないが、例えば、シャーレ、フラスコ、ビーカー、ウェルプレートなどの形状であり得る。図１において、容器２は外壁の側壁及び底壁を構成している。容器の内部空間（培養部）には培養液が配置される。また、図１には図示していないが、細胞培養容器は、適切な大きさの蓋を有することができる。細胞培養容器は、該蓋で閉じられた際に、液密になることが好ましい。なお、本発明はこの実施形態に限定されるものではない。培養面１以外の細胞培養容器の内壁も、低細胞接着性（より好ましくは非細胞接着性）を有することが好ましい。
【００３９】
図２に示される細胞培養容器は、図１（Ｂ）に示す細胞培養容器において、培養面構成基材３の表面のうち培養面と反対側の面に通じる開口４が容器２に形成されているものに相当する。このような細胞培養容器を用いることにより、培養面構成基材における培養面と反対側の表面から酸素を供給しながら細胞を培養することができる。そのため、細胞を効率良く培養することができ、細胞の生存率を向上することができる。図２に示される形態において、培養面構成基材３はＰＤＭＳであることが好ましい。
【００４０】
図３は、第一の実施形態の細胞集合体の製造工程を説明するための概念図である。符号１１は細胞培養容器を指し、符号１２は播種した対象細胞を指し、符号１３は培養液を指し、符号１４は細胞集合体を指す。細胞培養容器の内部表面は、対象細胞１２に対して低細胞接着性を有する。まず、図３（Ａ）に示すように、細胞培養容器１１中に対象細胞１２を所定の細胞充填率（１００％以上）となるように播種する。播種された細胞は培養面に沈降する（図３（Ｂ））。その後、細胞を培養することにより、細胞集合体を形成させる（図３（Ｃ））。本発明で得られる細胞集合体は、培養面に対する接着力が弱く、容易に回収することができる。また、好ましい実施形態においては、図３（Ｃ）に示すように、形成された細胞集合体１４の少なくとも一部（好ましくは細胞集合体全体）が培養面から自然に剥離する。
【００４１】
細胞の培養時間は、特に制限されるものではなく、細胞集合体が形成されるまで培養することができる。細胞集合体を形成するためには、播種された細胞が隣接する細胞間に細胞外マトリクスを形成することが必要となる。なお、培養が進むにつれ、細胞間同士の接着力強くなり、細胞集合体が収縮する傾向がある。例えば、細胞集合体がシート状である場合、培養時間の経過につれて細胞シートの面積が小さくなる傾向がある。
【００４２】
対象細胞は、接着性細胞である。接着性細胞としては、例えば、肝臓の実質細胞である肝細胞、クッパー細胞、血管内皮細胞や角膜内皮細胞などの内皮細胞、線維芽細胞、骨芽細胞、砕骨細胞、歯根膜由来細胞、表皮角化細胞などの表皮細胞、気管上皮細胞、消化管上皮細胞、子宮頸部上皮細胞、角膜上皮細胞などの上皮細胞、乳腺細胞、ペリサイト、平滑筋細胞や心筋細胞などの筋細胞、腎細胞、膵ランゲルハンス島細胞、末梢神経細胞や視神経細胞などの神経細胞、軟骨細胞、又は骨細胞などが挙げられる。これらの細胞は、組織や器官から直接採取した初代細胞でもよく、或いは、それらを何代か継代させたものでもよい。さらにこれらの細胞は、未分化細胞である胚性幹細胞、多分化能を有する間葉系幹細胞などの多能性幹細胞、単分化能を有する血管内皮前駆細胞などの単能性幹細胞、分化が終了した細胞の何れであってもよい。また、細胞は単一種を培養してもよいし、二種以上の細胞を共培養してもよい。
【００４３】
培養液は、特に制限されるものではなく、例えば、当該技術分野で一般的に用いられる細胞培養用培地を用いることができる。培地としては、例えば、用いる細胞の種類に応じて、ＭＥＭ培地、ＢＭＥ培地、ＤＭＥ培地、αＭＥＭ培地、ＩＭＤＭ培地、ＥＳ培地、ＤＭ−１６０培地、Ｆｉｓｈｅｒ培地、Ｆ１２培地、ＷＥ培地及びＲＰＭＩ１６４０培地などの基礎培地を用いることができる。基礎培地は、例えば、朝倉書店発行「日本組織培養学会編 組織培養の技術第三版」５８１頁に記載されている。さらに、基礎培地に血清（ウシ胎児血清など）、各種増殖因子、抗生物質、アミノ酸などを加えてもよい。また、Ｇｉｂｃｏ無血清培地（インビトロジェン社）などの市販の無血清培地も用いることができる。最終的に得られる細胞集合体の臨床応用を考えると、動物由来成分を含まない培地を使用することが好ましい。
【００４４】
培養して得られた細胞集合体は容易に剥離することができるため、ダメージがない若しくはほんどない細胞集合体を得ることができる。得られる細胞集合体は、再生医療への利用に適したものである。また、細胞集合体を利用することでバイオセンサーなどの検出デバイスにも応用できる。
【実施例】
【００４５】
（細胞培養容器Ａ）
ＰＭＭＡ（ポリメチルメタクリレート）の平板プレート（２４×２４ｍｍ、厚さ１．５ｍｍ）に微細加工機を用いて直径４ｍｍの円柱状の貫通ウェル（直径４．０ｍｍ、深さ１．５ｍｍ）を形成した（図４（Ａ））。次に、このウェルを有するＰＭＭＡプレートを別のＰＭＭＡ平板プレート（２４×２４ｍｍ、厚さ１．０ｍｍ）の上に配置し、熱圧着（１０６℃、２時間）することにより、有底ウェルを有するＰＭＭＡモールドを作製した（図４（Ｂ））。次に、ウェルを含むモールド表面全体にＰｔ薄膜層（厚さ５ｎｍ）をスパッタリングにより形成した（図４（Ｃ））。次に、末端にチオール基（ＳＨ）を有するポリエチレングリコール（ＰＥＧ−ＳＨ、分子量２００００、日油社製）を２ｍＭの濃度で含むエタノール溶液をウェル内に添加し、チオール基をＰｔに化学結合させ、ＰＥＧ修飾ＰＭＭＡモールドを作製した（図４（Ｄ））。次に、ＰＥＧ修飾ＰＭＭＡモールドを、ペトリディッシュ（ポリスチレン製、直径３５ｍｍ、商品名：Ｆａｌｃｏｎプラスチックディッシュ３５１００８、コーニング社製）の底面に設置し、細胞培養容器Ａを作製した。この細胞培養容器Ａにおいては、モールドのウェル内に細胞を播種した後、ウェルを含むペトリディッシュの内部空間に培地を配置し、培養を行う。ＰＥＧ修飾ＰＭＭＡモールドのウェルの底面が培養面となる。
【００４６】
（細胞培養容器Ｘ１）
ＰＭＭＡ（ポリメチルメタクリレート）の平板プレート（２４×２４ｍｍ、厚さ１．５ｍｍ）に微細加工機を用いて直径４ｍｍの円柱状の貫通ウェル（直径４．０ｍｍ、深さ１．５ｍｍ）を形成した。次に、このウェルを有するＰＭＭＡプレートを別のＰＭＭＡ平板プレート（２４×２４ｍｍ、厚さ１．０ｍｍ）の上に配置し、熱圧着（１０６℃、２時間）することにより、有底ウェルを有するＰＭＭＡモールドを作製した。次に、ＰＭＭＡモールドをペトリディッシュ（ポリスチレン製、直径３５ｍｍ、商品名：Ｆａｌｃｏｎプラスチックディッシュ３５１００８、コーニング社製）の底面に設置することにより、比較例用の細胞培養容器Ｘ１を作製した。この細胞培養容器Ｘ１においては、細胞培養容器Ａと同様に、モールドのウェル内に細胞を播種し、ペトリディッシュ内に培地を配置し、培養を行う。ＰＭＭＡモールドのウェルの底面が培養面となる。
【００４７】
（細胞培養容器Ｂ）
ＰＭＭＡ（ポリメチルメタクリレート）の平板プレート（２４×２４ｍｍ、厚さ１．５ｍｍ）に微細加工機を用いて直径４ｍｍの円柱状の貫通ウェル（直径４．０ｍｍ、深さ１
．５ｍｍ）を形成した。次に、このウェルを有するＰＭＭＡプレートを組織培養表面処理が施された細胞培養ディッシュ（ＴＣＰＳ（ポリスチレン製）、直径３５ｍｍ、商品名：Ｆａｌｃｏｎセルカルチャーディッシュ３５３００１、コーニング社製）の底面に貼り付けることにより、有底ウェルを形成させた。次に、ウェルを含むディッシュ表面全体にＰｔ薄膜層（厚さ５ｎｍ）をスパッタリングにより形成した。次に、末端にチオール基（ＳＨ）を有するポリエチレングリコール（ＰＥＧ−ＳＨ、分子量２００００、日油社製）を２ｍＭの濃度で含むエタノール溶液をウェル内に添加し、チオール基をＰｔに化学結合させることにより、ＰＥＧ修飾ＴＣＰＳ表面を有する細胞培養容器Ｂを作製した。この細胞培養容器Ｂにおいては、ウェル内に細胞を播種した後、ウェルを含むディッシュの内部空間に培地を配置し、培養を行う。この場合、ウェル底面を形成するＰＥＧ修飾ＴＣＰＳ表面が培養面となる。
【００４８】
（細胞培養容器Ｘ２）
ＰＭＭＡ（ポリメチルメタクリレート）の平板プレート（２４×２４ｍｍ、厚さ１．５ｍｍ）に微細加工機を用いて直径４ｍｍの円柱状の貫通ウェル（直径４．０ｍｍ、深さ１．５ｍｍ）を形成した。次に、このウェルを有するＰＭＭＡプレートを組織培養表面処理が施された細胞培養ディッシュ（ＴＣＰＳ（ポリスチレン製）、直径３５ｍｍ、商品名：Ｆａｌｃｏｎセルカルチャーディッシュ３５３００１、コーニング社製）の底面に貼り付ける（有底ウェルの形成）ことにより、比較例用の細胞培養容器Ｘ２を作製した。この細胞培養容器Ｘ２においては、細胞培養容器Ｂと同様に、ウェル内に細胞を播種した後、ウェルを含むディッシュの内部空間に培地を配置し、培養を行う。この場合、ウェル底面を形成するＴＣＰＳ表面が培養面となる。
【００４９】
（細胞培養容器Ｃ）
ＰＭＭＡ（ポリメチルメタクリレート）の平板プレート（２４×２４ｍｍ、厚さ１．５ｍｍ）に微細加工機を用いて直径４ｍｍの円柱状の貫通ウェル（直径４．０ｍｍ、深さ１．５ｍｍ）を形成した。次に、このウェルを有するＰＭＭＡプレートをペトリディッシュ（ポリスチレン製、直径３５ｍｍ、商品名：Ｆａｌｃｏｎプラスチックディッシュ３５１００８、コーニング社製）の底面に貼り付けることにより、有底ウェルを形成させた。次に、ＭＰＣ（Ｌｉｐｉｄｕｒｅ−ＣＭ５２０６、日油社製）を０．５ｗｔ％の濃度で含むエタノール溶液をウェル内に添加してコートすることにより、ＭＰＣ修飾ポリスチレン表面を有する細胞培養容器Ｃを作製した。この細胞培養容器Ｃにおいては、ウェル内に細胞を播種した後、ウェルを含むディッシュの内部空間に培地を配置し、培養を行う。この場合、ウェル底面を形成するＭＰＣ修飾ポリスチレン表面が培養面となる。
【００５０】
（細胞培養容器Ｘ３）
ＰＭＭＡ（ポリメチルメタクリレート）の平板プレート（２４×２４ｍｍ、厚さ１．５ｍｍ）に微細加工機を用いて直径４ｍｍの円柱状の貫通ウェル（直径４．０ｍｍ、深さ１．５ｍｍ）を形成した。次に、このウェルを有するＰＭＭＡプレートをペトリディッシュ（ポリスチレン製、直径３５ｍｍ、商品名：Ｆａｌｃｏｎプラスチックディッシュ３５１００８、コーニング社製）の底面に貼り付ける（有底ウェルの形成）ことにより、比較例用の細胞培養容器Ｘ３を作製した。この細胞培養容器Ｘ３においては、細胞培養容器Ｃと同様に、ウェル内に細胞を播種した後、ウェルを含むディッシュの内部空間に培地を配置し、培養を行う。この場合、ウェル底面を形成するポリスチレン表面が培養面となる。
【００５１】
（細胞培養容器Ｄ）
図５に示すような渦巻きパターンの凹部を有するモールドを作製した。まず、微細加工機を用いて、ＰＭＭＡの平板プレート（２４×２４ｍｍ、厚さ０．８ｍｍ）に幅４００μｍ、深さ５００μｍの渦巻きパターンの切削加工を施した。切削加工した渦巻きパターンの全長は４３ｍｍで、底面積は１７．２ｍｍ２であった。次に、凹部を形成したＰＭＭＡ
プレートの表面にＰｔ薄膜層（厚さ５ｎｍ）を形成した。次に、ＰＭＭＡプレートにＰＤＭＳ製のリング（内径７ｍｍ、厚さ２．４ｍｍ）を、渦巻きパターンがリングの内側に配置されるように貼り合わせた。次に、末端にチオール基（ＳＨ）を有するポリエチレングリコール（ＰＥＧ−ＳＨ、分子量２００００、日油製）を２ｍＭの濃度で含むエタノール溶液をリングにより形成されるウェル内に添加し、チオール基をＰｔに化学結合させ、ＰＥＧ修飾モールドを作製した。次に、作製したモールドを、ペトリディッシュ（ポリスチレン製、直径３５ｍｍ、商品名：Ｆａｌｃｏｎプラスチックディッシュ３５１００８、コーニング社製）の底面に設置することにより、細胞培養容器Ｄを作製した。この細胞培養容器Ｄにおいては、モールドのウェル内に細胞を播種し、ペトリディッシュ内に培地を配置し、培養を行う。また、ウェルの底面に形成される渦巻きパターンの凹部の底面を培養面として利用する。なお、ウェル内に播種した細胞について、渦巻きパターンの凹部の底面に沈降しなかった細胞は、播種後に除去することができる。下記実施例又は比較例で示される細胞充填量は、培養面（渦巻きパターンの凹部の底面）の上に配置された細胞数及び培養面面積に基づいて算出される。
【００５２】
（細胞培養容器Ｅ）
ＰＤＭＳ（ポリジメチルシロキサン、ＳＹＬＧＡＲＤ１８４、ダウコーニング社製）製の平板プレート（２４×２４ｍｍ、厚さ２．５ｍｍ）の中央部分に円柱状のウェル構造（直径４．０ｍｍ、深さ１．５ｍｍ）を有するＰＤＭＳモールドを作製した。次に、ＭＰＣ（Ｌｉｐｉｄｕｒｅ−ＣＭ５２０６、日油社製）を０．５ｗｔ％の濃度で含むエタノール溶液をウェル内に添加してコートすることにより、ＭＰＣ修飾ＰＤＭＳモールドを作製した。次に、ＭＰＣ修飾ＰＤＭＳモールドを、ペトリディッシュ（ポリスチレン製、直径３５ｍｍ、商品名：Ｆａｌｃｏｎプラスチックディッシュ３５１００８、コーニング社製）の底面に貼り付けることにより、細胞培養容器Ｅを作製した。この細胞培養容器Ｅにおいては、モールドのウェル内に細胞を播種した後、ウェルを含むペトリディッシュの内部空間に培地を配置し、培養を行う。ＭＰＣ修飾ＰＤＭＳモールドのウェルの底面が培養面となる。
【００５３】
（細胞培養容器Ｆ）
ＰＤＭＳ（ポリジメチルシロキサン、ＳＹＬＧＡＲＤ１８４、ダウコーニング社製）製の平板プレート（２４×２４ｍｍ、厚さ２．５ｍｍ）の中央部分に円柱状のウェル構造（直径４．０ｍｍ、深さ１．５ｍｍ）を有するＰＤＭＳモールドを作製した。次に、ＭＰＣ（Ｌｉｐｉｄｕｒｅ−ＣＭ５２０６、日油社製）を０．５ｗｔ％の濃度で含むエタノール溶液をウェル内に添加してコートすることにより、ＭＰＣ修飾ＰＤＭＳモールドを作製した。次に、ＭＰＣ修飾ＰＤＭＳモールドを、底面中央部に直径１５ｍｍの穴が開いたペトリディッシュ（ポリスチレン製、直径３５ｍｍ、商品名：Ｆａｌｃｏｎプラスチックディッシュ３５１００８、コーニング社製）の底面に貼り付けることにより、細胞培養容器Ｆを作製した（図２参照）。この細胞培養容器Ｆにおいては、細胞培養容器Ｅと同様に、モールドのウェル内に細胞を播種した後、ウェルを含むペトリディッシュの内部空間に培地を配置し、培養を行う。培養の際、ペトリディッシュの底面に空いた開口からＰＤＭＳを介して酸素を供給することができる。また、ＭＰＣ修飾ＰＤＭＳモールドのウェルの底面が培養面となる。
【００５４】
（細胞培養容器Ｇ）
ＲＴＶシリコーンゴム（信越化学工業社製）の主剤ＫＥ−１０６と副剤ＣＡＴ−ＲＧを重量比１０：１で混ぜ合わせて真空脱泡した後、ガラス板上に流し、１５０℃で３０分硬化させてシリコーン樹脂シートを作製した。得られたシリコーン樹脂シートを直径２２ｍｍにポンチで打ち抜いた。そして、得られた円形状のシリコーン樹脂シートをポリカーボネート製パイプ（外径２２ｍｍ、内径１８ｍｍ）に接着剤（Ｍｏｍｅｎｔｉｖｅ  Ｐｅｒｆｏｒｍａｎｃｅ  Ｍａｔｅｒｉａｌｓ社製、ＲＴＶ１１８）で貼り付け、ＰＤＭＳ（ポ
リジメチルシロキサン）から構成される培養面を有する細胞培養容器Ｇを作製した。
【００５５】
（細胞培養容器Ｘ４）
細胞培養ペトリディッシュ（ＴＣＰＳ（ポリスチレン製）、商品名：Ｎｕｎｃ細胞培養ディッシュ、Ｔｈｅｒｍｏ  Ｆｉｓｈｅｒ  Ｓｃｉｅｎｔｉｆｉｃ社製、直径３５ｍｍ）を比較例用の細胞培養容器Ｘ４として用いた。
【００５６】
（細胞培養容器の細胞接着率の測定）
細胞培養容器Ａ〜ＦおよびＸ１〜Ｘ３と同じ培養面を有する３５ｍｍディッシュを用いて、下記方法により対象細胞に対する細胞接着率を測定した。
まず、細胞培養容器の培養面上に、播種密度１．０×１０４ｃｅｌｌｓ／ｃｍ２で対象細胞（ヒト肝ガン由来細胞株（ＨｅｐＧ２））を播種した。培地としては、１０％ＦＢＳ含有ＤＭＥＭ（ギブコ社製）を用いた。細胞を播種した細胞培養容器をＣＯ２インキュベーターで３７℃、５％ＣＯ２の条件にて５時間保持した。次に、細胞培養容器をリン酸緩衝生理食塩水で２回洗浄した後、培養面に接着している細胞をトリプシン処理により培養面から剥離した。剥離した細胞を遠心分離により回収し、培地に懸濁させた。培地中の細胞の数を血球計算盤を用いてカウントし、接着細胞数を得た。式：［（接着細胞数／細胞播種数）×１００］によって細胞接着率を算出した。細胞接着率（３回の平均）の結果を、後述の表２に示す。
【００５７】
細胞培養容器（細胞培養容器Ｇ、Ｘ４）について、下記方法により対象細胞（マウス筋芽細胞株（Ｃ２Ｃ１２））に対する細胞接着率を測定した。
【００５８】
まず、細胞培養容器の培養面上に、播種密度１．０×１０４ｃｅｌｌｓ／ｃｍ２で対象細胞（マウス筋芽細胞株（Ｃ２Ｃ１２））を播種した。培地としては、１０％ＦＢＳ含有ＤＭＥＭ（シグマ社製）を用いた。細胞を播種した細胞培養容器をＣＯ２インキュベーターで３７℃、５％ＣＯ２の条件にて５時間保持した。保持後、培養容器をＰＢＳバッファーで２回洗浄した後、培養面に接着している細胞をトリプシン処理により培養面から剥離した。剥離した細胞を遠心分離により回収し、培地に懸濁させた。培地中の細胞の数を血球計算盤を用いてカウントし、接着細胞数を得た。式：［（接着細胞数／細胞播種数）×１００］によって細胞接着率を算出した。細胞接着率（３回の平均）の結果を、後述の表２に示す。
【００５９】
【表２】
0006678520.tif 000003
【００６０】
［実施例１］
細胞培養容器Ａに、細胞充填率１６５％（播種密度１．０×１０６ｃｅｌｌｓ／ｃｍ２）でヒト肝ガン由来細胞株（ＨｅｐＧ２）（理化学研究所から入手、１０％ＦＢＳ含有ＤＭＥＭ培地中の直径１４．５μｍ）を播種した。培地としては、１０％ＦＢＳ含有ＤＭＥＭ（ギブコ社製）を用いた。培養はＣＯ２インキュベーターで３７℃、５％ＣＯ２の条件にて２日間行った。培養後、目視で観察したところ、シート状の細胞集合体が形成されており、該細胞集合体が培養面から自然に剥離していることを確認した（図６）。
【００６１】
［実施例２］
細胞充填率２００％（播種密度１．５×１０６ｃｅｌｌｓ／ｃｍ２）で細胞を播種したこと以外は、実施例１と同じ方法で細胞集合体を作製した。培養後、目視で観察したところ、シート状の細胞集合体が形成されており、該細胞集合体が培養面から自然に剥離していることを確認した。
【００６２】
［比較例１］
細胞充填率４１％（播種密度２．５×１０５ｃｅｌｌｓ／ｃｍ２）で細胞を播種したこと以外は、実施例１と同じ方法で細胞集合体を作製した。培養後、目視で観察したところ、細胞の凝集塊が培養容器中に散在しており、シート状の細胞集合体は形成されなかった（図７）。
【００６３】
［比較例２］
細胞培養容器Ｘ１に、細胞充填率２００％（播種密度１．５×１０６ｃｅｌｌｓ／ｃｍ２）でヒト肝ガン由来細胞株（ＨｅｐＧ２）を播種した。培地としては、１０％ＦＢＳ含有ＤＭＥＭ（ギブコ社製）を用いた。培養はＣＯ２インキュベーターで３７℃、５％ＣＯ２の条件にて２日間行った。培養後、目視で観察したところ、シート内に隙間が存在するシート状の細胞集合体が形成された。また、該細胞集合体は培養面に強く接着しており、ピンセットで端を摘まんでも容易に剥離できなかった。
【００６４】
［実施例３］
細胞培養容器Ｂに、細胞充填率２００％（播種密度１．５×１０６ｃｅｌｌｓ／ｃｍ２）でヒト肝ガン由来細胞株（ＨｅｐＧ２）を播種した。培地としては、１０％ＦＢＳ含有ＤＭＥＭ（ギブコ社製）を用いた。培養はＣＯ２インキュベーターで３７℃、５％ＣＯ２の条件にて２日間行った。培養後、目視で観察したところ、シート状の細胞集合体が形成されており、該細胞集合体が培養面から自然に剥離していることを確認した。
【００６５】
［比較例３］
細胞培養容器Ｘ２に、細胞充填率２００％（播種密度１．５×１０６ｃｅｌｌｓ／ｃｍ２）でヒト肝ガン由来細胞株（ＨｅｐＧ２）を播種した。培地としては、１０％ＦＢＳ含有ＤＭＥＭ（ギブコ製）を用いた。培養はＣＯ２インキュベーターで３７℃、５％ＣＯ２の条件にて２日間行った。培養後、目視で観察したところ、シート内に隙間が存在するシート状の細胞集合体が形成された。また、該細胞集合体は培養面に強く接着しており、ピンセットで端を摘まんでも容易に剥離できなかった。
【００６６】
［実施例４］
細胞培養容器Ｃに、細胞充填率２００％（播種密度１．５×１０６ｃｅｌｌｓ／ｃｍ２）でヒト肝ガン由来細胞株（ＨｅｐＧ２）を播種した。培地としては、１０％ＦＢＳ含有ＤＭＥＭ（ギブコ社製）を用いた。培養はＣＯ２インキュベーターで３７℃、５％ＣＯ２の条件にて２日間行った。培養後、目視で観察したところ、シート状の細胞集合体が形成されており、該細胞集合体が培養面から自然に剥離していることを確認した。
【００６７】
［比較例４］
細胞培養容器Ｘ３に、細胞充填率２００％（播種密度１．５×１０６ｃｅｌｌｓ／ｃｍ２）でヒト肝ガン由来細胞株（ＨｅｐＧ２）を播種した。培地としては、１０％ＦＢＳ含有ＤＭＥＭ（ギブコ製）を用いた。培養はＣＯ２インキュベーターで３７℃、５％ＣＯ２の条件にて２日間行った。培養後、目視で観察したところ、シート内に隙間が存在するシート状の細胞集合体が形成された。また、該細胞集合体は培養面に強く接着しており、ピンセットで端を摘まんでも容易に剥離できなかった。
【００６８】
［実施例５］
細胞培養容器Ｄに、播種胞密度４．７×１０５ｃｅｌｌｓ／ｍｏｌｄでヒト肝ガン由来細胞株（ＨｅｐＧ２）を播種した。培地としては、１０％ＦＢＳ含有ＤＭＥＭ（ギブコ製）を用い、培養はＣＯ２インキュベーターで３７℃、５％ＣＯ２の条件で行った。１日間培養した後、培地を用いて洗浄することで培養面上に沈降しなかった細胞を除去した結果、モールド内への細胞充填率は１５０％（細胞密度９．１×１０５ｃｅｌｌｓ／ｃｍ２）であった。洗浄後、新しい培地を添加してさらに２日間培養した。培養後、目視で観察したところ、培養面上に連続するファイバー状の細胞集合体が形成されており、該ファイバー状細胞集合体が培養面から自然に剥離していることを確認した（図８）。
【００６９】
［比較例５］
細胞充填率７０％（細胞密度４．２×１０５ｃｅｌｌｓ／ｃｍ２）で細胞を充填したこと以外は、実施例５と同じ方法で細胞集合体を作製した。培養後、目視で観察したところ、断片的な細胞凝集物が培養面上に散在しており、培養面上に連続するファイバー状の細胞集合体は得られなかった（図９）。
【００７０】
［実施例６］
細胞培養容器Ｅに、細胞充填率３００％（播種密度１．８×１０６ｃｅｌｌｓ／ｃｍ２）でヒト肝ガン由来細胞株（ＨｅｐＧ２）を播種した。培地としては、１０％ＦＢＳ含有ＤＭＥＭ（ギブコ社製）を用いた。培養はＣＯ２インキュベーターで３７℃、５％ＣＯ２の条件にて２日間行った。培養後、目視で観察したところ、シート状の細胞集合体が形成されており、該細胞集合体が培養面から自然に剥離していることを確認した。
【００７１】
［実施例７］
細胞培養容器Ｆに、細胞充填率３００％（播種密度１．８×１０６ｃｅｌｌｓ／ｃｍ２）でヒト肝ガン由来細胞株（ＨｅｐＧ２）を播種した。培地としては、１０％ＦＢＳ含有ＤＭＥＭ（ギブコ社製）を用いた。培養はＣＯ２インキュベーターで３７℃、５％ＣＯ２の条件にて２日間行った。培養後、目視で観察したところ、シート状の細胞集合体が形成されており、該細胞集合体が培養面から自然に剥離していることを確認した。また、２日間培養した培地を回収し、ＨｅｐＧ２細胞が産生するアルブミン（タンパク質）量を測定した結果、酸素供給能が高い細胞培養容器Ｆ（実施例７）の細胞組織体は、細胞培養容器Ｅ（実施例６）の細胞集合体よりも高いアルブミン産生能をもつことが示された（図１０）。これより、細胞培養容器Ｆは、より好ましい容器形態であることが見出された。
【００７２】
［実施例８］
細胞培養容器Ｇに、細胞充填率２２５％（播種密度３．０×１０６ｃｅｌｌｓ／ｃｍ２）でマウス筋芽細胞（ＪＣＲＢから入手、１０％ＦＢＳ含有ＤＭＥＭ培地中の直径１５．５μｍ）を播種した。使用培地は、１０％ＦＢＳ含有ＤＭＥＭ（シグマ社製）を用いた。培養は、ＣＯ２インキュベーターで３７℃、５％ＣＯ２の条件にて２４時間行った。培養後、目視で観察したところ、シート状の細胞集合体が形成されており、該細胞集合体が培養面から自然に剥離していることを確認した。
【００７３】
［実施例９］
細胞充填率１３５％（播種密度１．８×１０６ｃｅｌｌｓ／ｃｍ２）で細胞を播種したこと以外は、実施例８と同じ方法で細胞集合体を作製した。培養後、目視で観察したところ、シート状の細胞集合体が形成されており、該細胞集合体が培養面から自然に剥離していることを確認した。
【００７４】
［比較例６］
細胞充填率７５％（播種密度１．０×１０６ｃｅｌｌｓ／ｃｍ２）で細胞を播種したこと以外は、実施例８と同じ方法で細胞集合体を作製した。培養後、目視で観察したところ、細胞の凝集塊が培養容器中に散在しており、シート状の細胞集合体は形成されなかった。
【００７５】
［比較例７］
細胞培養容器Ｇの代わりに細胞培養容器Ｘ４を用いたこと以外は、実施例８と同じ方法で細胞集合体を作製した。培養後、シート状の細胞集合体が形成されたが、該細胞集合体は培養面に強く接着しており、ピンセットで端を摘まんでも容易に剥離できなかった。
【００７６】
実施例１〜９と比較例１〜７の結果を以下の表３にまとめる。
【００７７】
【表３】
0006678520.tif 000004
【００７８】
（スフェロイド培養容器の作製）
ＰＭＭＡ平板プレート（２４×２４ｍｍ、厚さ０．５ｍｍ）に、微細加工機を用いて、直径３００μｍ、深さ３００μｍの円筒形マイクロウェルを１０２０個形成した。次に、ウェルが形成された表面全体にＰｔ薄膜層（厚さ５ｎｍ）をスパッタリングにより形成した。次に、末端にチオール基（ＳＨ）を有するポリエチレングリコール（ＰＥＧ−ＳＨ、分子量２００００、日油製）を２ｍＭの濃度で含むエタノール溶液をウェル内に添加し、Ｐｔとチオール基を化学結合させることにより、ウェルの表面をＰＥＧで修飾した。得られたプレートをペトリディッシュ（ポリスチレン製、直径３５ｍｍ、商品名：Ｆａｌｃｏｎプラスチックディッシュ３５１００８、コーニング社製）の底面に設置し、スフェロイ
ド培養用容器として利用した。なお、このスフェロイド培養用容器において、ウェル内に細胞を播種した後、ウェルを含むペトリディッシュの内部空間に培地を配置し、培養を行う。
【００７９】
（スフェロイドの作製）
作製したスフェロイド培養用容器に播種密度１００ｃｅｌｌｓ／ｗｅｌｌ（１．４×１０５ｃｅｌｌｓ／ｃｍ２）でヒト肝ガン由来細胞株（ＨｅｐＧ２）（理化学研究所から入手）を播種した。培地としては、１０％ＦＢＳ含有ＤＭＥＭ（ギブコ製）を用い、培養はＣＯ２インキュベーターで３７℃、５％ＣＯ２の条件にて２日間行った。培養後、各ウェルで形成されたスフェロイドを顕微鏡により撮影し（３０サンプル）、得られた顕微鏡写真からスフェロイドの平均粒径を算出した。スフェロイドの平均粒径は１２０μｍであった。スフェロイド培養用容器で形成されたスフェロイドは、ピペッティングによって容器から取り出し、回収した。
【００８０】
［実施例Ａ］
上述のＨｅｐＧ２スフェロイド（平均粒径１２０μｍ）をスフェロイド充填率１３５％（播種密度１．２×１０４ｓｐｈｅｒｏｉｄｓ／ｃｍ２）で細胞培養容器Ａのウェルに播種した。培地としては、１０％ＦＢＳ含有ＤＭＥＭ（ギブコ製）を用い、培養はＣＯ２インキュベーターで３７℃、５％ＣＯ２の条件にて２日間行った。培養後、目視で観察したところ、シート状の細胞集合体が形成されており、該細胞集合体が培養面から自然に剥離していることを確認した。
【００８１】
［比較例Ａ］
細胞培養容器Ａの代わりに細胞培養容器Ｘ１を用いたこと以外は、実施例Ａと同様にして細胞集合体を作製した。培養後、顕微鏡で観察したところ、シート内に隙間があるシート状の細胞集合体が形成された。また、該細胞集合体は培養面に強く接着しており、ピンセットで端を摘まんでも容易に剥離できなかった。
【００８２】
［実施例Ｂ］
上述のＨｅｐＧ２スフェロイド（平均粒径１２０μｍ）をスフェロイド充填率１３５％（播種密度１．２×１０４ｓｐｈｅｒｏｉｄｓ／ｃｍ２）で細胞培養容器Ｂのウェルに播種した。培地としては、１０％ＦＢＳ含有ＤＭＥＭ（ギブコ製）を用い、培養はＣＯ２インキュベーターで３７℃、５％ＣＯ２の条件にて２日間行った。培養後、目視で観察したところ、シート状の細胞集合体が形成されており、該細胞集合体が培養面から自然に剥離していることを確認した。
【００８３】
［比較例Ｂ］
細胞培養容器Ｂの代わりに細胞培養容器Ｘ２を用いたこと以外は、実施例Ｂと同様にして細胞集合体を作製した。培養後、顕微鏡で観察したところ、シート内に隙間があるシート状の細胞集合体が形成された。また、該細胞集合体は培養面に強く接着しており、ピンセットで端を摘まんでも容易に剥離できなかった。
【００８４】
実施例Ａ〜Ｂ及び比較例Ａ〜Ｂを以下の表４にまとめる。
【００８５】
【表４】
0006678520.tif 000005
【符号の説明】
【００８６】
１  培養面
２  容器
３  培養面構成基材
４  開口
１１  容器
１２  対象細胞
１３  培養液
１４  細胞集合体
【図１】
0006678520.tif 000006
【図２】
0006678520.tif 000007
【図３】
0006678520.tif 000008
【図４】
0006678520.tif 000009
【図５】
0006678520.tif 000010
【図６】
0006678520.tif 000011
【図７】
0006678520.tif 000012
【図８】
0006678520.tif 000013
【図９】
0006678520.tif 000014
【図１０】
0006678520.tif 000015